(57)【要約】【課題】蒸れ感、ベトツキ感のないドライな感触が維持できるポリアミド系織物を提供することを課題とする。【解決手段】ポリアミド繊維を含む織物において、該ポリアミド繊維は、熱可塑性ポリアミド（Ａ）とアルカリ易溶性ポリエステル（Ｂ）との質量比が９５：５〜７０：３０の混合物からなる複合繊維をアルカリ減量して前記アルカリ易溶性ポリエステル（Ｂ）を溶出することにより得られる、繊維表面に微細孔群を有する繊維であり、下記式に示す織物のカバーファクターＣＦが１５００以上であるポリアミド系織物。ＣＦ＝Ｘ・Ｄ１1/2＋Ｙ・Ｄ２1/2ただし、ＣＦ：カバーファクター        Ｘ：織物の経糸密度（本／２．５４ｃｍ）        Ｙ：織物の緯糸密度（本／２．５４ｃｍ）        Ｄ１：経糸の見かけ繊度（ｄｔｅｘ）        Ｄ２：緯糸の見かけ繊度（ｄｔｅｘ）そして、本発明では、該ポリアミド繊維がその芯部に中空部を有したものであることが好ましい。【選択図】なし【特許請求の範囲】
【請求項１】
ポリアミド繊維を含む織物において、該ポリアミド繊維は、熱可塑性ポリアミド（Ａ）とアルカリ易溶性ポリエステル（Ｂ）との質量比が９５：５〜７０：３０の混合物からなる複合繊維をアルカリ減量して前記アルカリ易溶性ポリエステル（Ｂ）を溶出することにより得られる、繊維表面に微細孔群を有する繊維であり、下記式（１）に示す織物のカバーファクターＣＦが１５００以上であることを特徴とするポリアミド系織物。
ＣＦ＝Ｘ・Ｄ１1/2＋Ｙ・Ｄ２1/2・・・（１）
ただし、ＣＦ：カバーファクター
Ｘ：織物の経糸密度（本／２．５４ｃｍ）
Ｙ：織物の緯糸密度（本／２．５４ｃｍ）
Ｄ１：経糸の見かけ繊度（ｄｔｅｘ）
Ｄ２：緯糸の見かけ繊度（ｄｔｅｘ）
【請求項２】
ポリアミド繊維を含む織物において、該ポリアミド繊維は、芯部にアルカリ易溶性ポリエステル（Ｂ）を配し、鞘部に熱可塑性ポリアミド（Ａ）とアルカリ易溶性ポリエステル（Ｂ）との質量比が９５：５〜７０：３０の混合物を配した芯鞘構造複合繊維をアルカリ減量して前記アルカリ易溶性ポリエステル（Ｂ）を溶出することにより得られる、繊維表面に微細孔群を有すると共に繊維内部に中空率３０％以上の中空部を有する繊維であり、下記式（１）に示す織物のカバーファクターＣＦが１５００以上であることを特徴とするポリアミド系織物。
ＣＦ＝Ｘ・Ｄ１1/2＋Ｙ・Ｄ２1/2・・・（１）
ただし、ＣＦ：カバーファクター
Ｘ：織物の経糸密度（本／２．５４ｃｍ）
Ｙ：織物の緯糸密度（本／２．５４ｃｍ）
Ｄ１：経糸の見かけ繊度（ｄｔｅｘ）
Ｄ２：緯糸の見かけ繊度（ｄｔｅｘ）
【請求項３】
ＪＩＳ  Ｌ１０９９．４．４．１Ａ−１法（塩化カルシウム法）に準拠した透湿度に関し、下記式（２）に示す透湿度の増加率ΔＭが５％以上であることを特徴とする請求項１又は２記載のポリアミド系織物。
ΔＭ＝〔（Ｍ１−Ｍ２）／Ｍ２〕×１００・・・（２）
ただし、ΔＭ：透湿度の増加率（％）
Ｍ１：アルカリ減量処理が施された織物の透湿度（ｇ／ｍ2・２４ｈｒｓ）
Ｍ２：アルカリ減量処理が施されていない織物の透湿度（ｇ／ｍ2・２４ｈｒｓ）
【発明の詳細な説明】
【技術分野】
【０００１】
本発明は、透湿性に優れたポリアミド系織物に関するものである。
【背景技術】
【０００２】
従来から、運動中の発汗によって発生する衣服内水蒸気に起因する蒸れ感、ベトツキ感を軽減するために、メッシュ編やレース編など空隙の多い組織を採用した編物からなる衣服が提案されている。しかし、空隙が多いため透け感が強くかつ防風性にも欠けるため、用途が限定されるという問題があった。
【０００３】
そこで、透け感及び防風性を改善すると同時に衣服内環境も改善するため、多数の微細孔を有する扁平中空ポリエステル繊維からなる編物が提案されている（例えば、特許文献１参照。）。この編物では、前記扁平中空ポリエステル繊維が優れた吸水性を有するため、衣服内水蒸気が取り込まれて発汗時の衣服内環境が改善される。
【０００４】
また、上記提案と同じく衣服内水蒸気を取り込むべく吸放湿性に優れた編物も提案されている（例えば、特許文献２参照。）。この編物では、多数の微細孔を有する丸断面中空ポリアミド繊維が用いられ、この繊維が編物の吸放湿性に寄与している。
【特許文献１】特開昭６４−２０３１９号公報
【特許文献２】特開平９−２７９４７６号公報
【発明の開示】
【発明が解決しようとする課題】
【０００５】
上記した吸水性又は吸放湿性に優れた編物においては、衣服内水蒸気は、一旦繊維内部に溜め込まれるため、外部環境が変化すれば水蒸気が再放出される。この場合、編物のような比較的粗い繊維密度を有する布帛では、水蒸気は再び衣服内に戻ることなく大部分が外部へ放出される。このため、上記編物からなる衣服を着用した場合、ドライな感触を維持することができる。
【０００６】
しかしながら、これらの編物と同じ構成糸で作製された織物の場合、織物が一般的に比較的密な繊維密度を有するため、再放出された水蒸気は、編物と比べてその多くが衣服内に戻ってしまう。したがって、このような織物においては、ある程度はドライな感触を維持することができるものの、より高いレベルを維持するには、吸水性又は吸放湿性といった、一旦繊維内部に衣服内水蒸気を取り込む態様の特性に加え、発生した衣服内水蒸気を素早く外部へ放出させるような特性が必要となる。
【０００７】
以上のように、従来の技術では、発汗時に蒸れ感、ベトツキ感をあまり感じさせず、ドライな感触を維持することができる編物については検討されているものの、同様の特性を有する織物については十分に検討されているとはいえない。
【０００８】
したがって、本発明は、このような現状に鑑みて行われたものであり、蒸れ感、ベトツキ感のないドライな感触が維持できるポリアミド系織物を提供することを課題とするものである。
【課題を解決するための手段】
【０００９】
本発明者らは、このような課題を解決するために鋭意検討の結果、蒸れ感、ベトツキ感のないドライな感触が維持できる織物を得るには、衣服内水蒸気を素早く外部へ放出させる特性、いわゆる透湿性を有することが好ましいとの知見を得て、本発明を完成するに至った。
【００１０】
すなわち、本発明は、ポリアミド繊維を含む織物において、該ポリアミド繊維は、熱可塑性ポリアミド（Ａ）とアルカリ易溶性ポリエステル（Ｂ）との質量比が９５：５〜７０：３０の混合物からなる複合繊維をアルカリ減量して前記アルカリ易溶性ポリエステル（Ｂ）を溶出することにより得られる、繊維表面に微細孔群を有する繊維であり、下記式（１）に示す織物のカバーファクターＣＦが１５００以上であることを特徴とするポリアミド系織物を要旨とする。
ＣＦ＝Ｘ・Ｄ１1/2＋Ｙ・Ｄ２1/2・・・（１）
ただし、ＣＦ：カバーファクター
Ｘ：織物の経糸密度（本／２．５４ｃｍ）
Ｙ：織物の緯糸密度（本／２．５４ｃｍ）
Ｄ１：経糸の見かけ繊度（ｄｔｅｘ）
Ｄ２：緯糸の見かけ繊度（ｄｔｅｘ）
また、本発明は、ポリアミド繊維を含む織物において、該ポリアミド繊維は、芯部にアルカリ易溶性ポリエステル（Ｂ）を配し、鞘部に熱可塑性ポリアミド（Ａ）とアルカリ易溶性ポリエステル（Ｂ）との質量比が９５：５〜７０：３０の混合物を配した芯鞘構造複合繊維をアルカリ減量して前記アルカリ易溶性ポリエステル（Ｂ）を溶出することにより得られる、繊維表面に微細孔群を有すると共に繊維内部に中空率３０％以上の中空部を有する繊維であり、下記式（１）に示す織物のカバーファクターＣＦが１５００以上であることを特徴とするポリアミド系織物も要旨とする。
ＣＦ＝Ｘ・Ｄ１1/2＋Ｙ・Ｄ２1/2・・・（１）
ただし、ＣＦ：カバーファクター
Ｘ：織物の経糸密度（本／２．５４ｃｍ）
Ｙ：織物の緯糸密度（本／２．５４ｃｍ）
Ｄ１：経糸の見かけ繊度（ｄｔｅｘ）
Ｄ２：緯糸の見かけ繊度（ｄｔｅｘ）
さらに、本発明は、ＪＩＳ  Ｌ１０９９．４．４．１Ａ−１法（塩化カルシウム法）に準拠した透湿度に関し、下記式（２）に示す透湿度の増加率ΔＭが５％以上であるポリアミド系織物を好ましい態様として含むものである。
ΔＭ＝〔（Ｍ１−Ｍ２）／Ｍ２〕×１００・・・（２）
ただし、ΔＭ：透湿度の増加率（％）
Ｍ１：アルカリ減量処理が施された織物の透湿度（ｇ／ｍ2・２４ｈｒｓ）
Ｍ２：アルカリ減量処理が施されていない織物の透湿度（ｇ／ｍ2・２４ｈｒｓ）
【発明の効果】
【００１１】
本発明の織物は、以上のような構成により優れた透湿性を有するので、衣服内水蒸気を効率よく外部へ放出することができる。したがって、本発明の織物は、発汗時にドライな感触が要求されるスポーツ衣料、アスレチック衣料などに好適に使用できる。
【発明を実施するための最良の形態】
【００１２】
以下、本発明について詳細に説明する。
【００１３】
本発明のポリアミド系織物には、表面に微細孔群を有するポリアミド繊維が主として用いられる。
【００１４】
本発明のポリアミド系織物に用いられるポリアミド繊維は、熱可塑性ポリアミド（Ａ）とアルカリ易溶性ポリエステル（Ｂ）との質量比が９５：５〜７０：３０の混合物からなる複合繊維を紡糸した後、アルカリ減量処理してアルカリ易溶性ポリエステル（Ｂ）を溶出することで得られる、繊維表面に微細孔群が形成された繊維である。
【００１５】
上記複合繊維において、アルカリ易溶性ポリエステル成分（Ｂ）が５質量％未満であると、繊維表面に形成される微細孔が少ないため、織物に十分な透湿性を付与することが困難となる傾向にあり好ましくない。一方、３０質量％を超えると、繊維強度が著しく低下し、一般的なスポーツ衣料又はアスレチック衣料において、実用上必要とされる引裂強力を維持することが困難となる傾向にあり好ましくない。
【００１６】
上記熱可塑性ポリアミド成分（Ａ）としては、ナイロン４、ナイロン６、ナイロン６６、ナイロン４６、ナイロン１１、ナイロン１２、ナイロンＭＸＤ６（ポリメタキシリレンアジパミド）、ポリパラキシリレンデカナミド又はポリビスシクロヘキシルメタンドデカナミドなどのホモポリマー並びにこれらを主体とする共重合体もしくは混合物などが好ましく用いられる。
【００１７】
そして、上記熱可塑性ポリアミド成分（Ａ）には、本発明の効果を損なわない範囲であれば、必要に応じて艶消し剤、顔料、防炎剤、消臭剤、光安定剤、熱安定剤又は酸化防止剤などの添加剤が含有されていてもよい。
【００１８】
一方、上記アルカリ易溶性ポリエステル成分（Ｂ）としては、例えば、主たる繰り返し単位をエチレンテレフタレートとし、これにイソフタル酸、ポリアルキレングリコール又はスルホイソフタル酸アルカリ金属塩などを共重合させた共重合ポリエステルなどがあげられる。
【００１９】
また、本発明のポリアミド系織物に用いられるポリアミド繊維は、上記複合繊維をアルカリ減量処理することにより、その芯部に中空部を有したものであることが好ましい。これは、ポリアミド繊維の内部に中空部が存在すると、衣服内水蒸気が効率よく外部へ放出されるだけでなく、織物において、隣接する繊維同士の横圧により、横断面方向に繊維が弾力性を発揮して変形し、織物が優れた防水性を示すからである。
【００２０】
なお、本発明では、このような中空部の大きさ、すなわち中空率としては３０％以上、好ましくは中空率３０〜７０％、より好ましくは４０〜６０％であることが好ましい。本発明でいう中空率とは、ポリアミド繊維内部の全空間部分を含む総断面積に占める当該中空部分の面積比率を指し、繊維表面の微細孔群は中空部には含まれない。本発明では、中空率が３０％未満になると、ポリアミド繊維の形状が肉厚の中空繊維となるため、中空による透湿度の向上効果がほとんど発現しない傾向にあり好ましくない。
【００２１】
さらに、本発明のポリアミド系織物において、必要な構成要件として、織物のカバーファクターＣＦが１５００以上であることが好ましく、１８００〜２３００がより好ましい。カバーファクターとは、織物を構成する糸条の太さと織物密度とによって定められる織物構造の粗密を表す係数であり、下記式で示される。
ＣＦ＝Ｘ・Ｄ１1/2＋Ｙ・Ｄ２1/2
ただし、ＣＦ：カバーファクター
Ｘ：織物の経糸密度（本／２．５４ｃｍ）
Ｙ：織物の緯糸密度（本／２．５４ｃｍ）
Ｄ１：経糸の見かけ繊度（ｄｔｅｘ）
Ｄ２：緯糸の見かけ繊度（ｄｔｅｘ）
本発明では、経緯糸の繊度は、繊維断面外周から算出した見かけ繊度を採用する。ただし、繊維断面形状が丸断面以外の場合は、電子顕微鏡で繊維断面を撮影し、得られた写真から繊維断面の平均巾を測定し、その値を直径とする丸断面繊維と見なして見かけ繊度を算出する。
【００２２】
本発明では、カバーファクターＣＦが１５００未満であると、織物の空隙が大きくなり防風性が低下するだけでなく、一般的なアスレチック衣料に要求される防水性を維持することが困難となる傾向にあり好ましくない。
【００２３】
なお、防水性の指標としては、ＪＩＳ  Ｌ１０９２．６．１Ａ法（低水圧法）に準拠して測定した耐水圧が３００ｋＰａ以上であることが好ましい。
【００２４】
また、本発明のポリアミド系織物は、透湿性に優れたものである。その透湿性の指標として、具体的に、ＪＩＳ  Ｌ１０９９．４．４．１Ａ−１法（塩化カルシウム法）に準拠した透湿度において、透湿度の増加率ΔＭが５％以上であることが好ましい。本発明でいう透湿度の増加率ΔＭとは、アルカリ減量処理工程を含む仕上加工によって得られたポリアミド系織物の透湿度Ｍ１が、アルカリ減量処理工程を省略する以外は前記仕上加工と同様の手段で得られた織物の透湿度Ｍ２と比べ、どの程度透湿度が優れているかを表す数値であり、具体的に次式で定義される。
ΔＭ＝〔（Ｍ１−Ｍ２）／Ｍ２〕×１００
ただし、ΔＭ：透湿度の増加率（％）
Ｍ１：アルカリ減量処理が施された織物の透湿度（ｇ／ｍ2・２４ｈｒｓ）
Ｍ２：アルカリ減量処理が施されていない織物の透湿度（ｇ／ｍ2・２４ｈｒｓ）
本発明では、この透湿度の増加率ΔＭが５％未満であると、衣服を着用した際、発汗時、蒸れ感、ベトツキ感を感じる傾向にあり好ましくない。
【００２５】
次に、本発明のポリアミド系織物の製造方法について一例を述べる。
【００２６】
まず、アルカリ減量処理前の複合繊維糸条を用いて生機を作製する。この場合の工程としては、特に限定されるものでなく、公知の経糸準備工程を経て、公知の織機を用いて標準条件で製織すればよい。
【００２７】
なお、本発明の効果をより高めるために生機は、上記複合繊維糸条のみで構成されるのが好ましいが、本発明の効果が保持されるのであれば、通常のポリアミド、ポリエステル、ポリアクリロニトリル又はポリウレタンなどの合成繊維、綿、麻又はウールなどの天然繊維あるいはビスコースレーヨン又は溶剤紡糸セルロースなどの再生繊維などが複合（混繊、合撚又は交織など）されていてもよい。
【００２８】
本発明のポリアミド系織物は、上記生機をアルカリ減量処理して得ることができる。このアルカリ減量処理により、アルカリ易溶性ポリエステルが溶出されて繊維表面に微細孔群が形成され、さらに、複合繊維の芯部にもアルカリ易溶性ポリエステルが配されていると、微細孔群だけでなく中空部も同時に形成される。
【００２９】
本発明では、後者の場合において、アルカリ減量処理の結果、微細孔群の少なくとも一部が中空部から繊維表面へ連通すると、織物の透湿性がより一層向上するので好ましい。
【００３０】
このような、アルカリ減量処理工程に用いられるアルカリ剤としては、水酸化ナトリウム、水酸化カリウム、炭酸ナトリウム（ソーダ灰）などの単独アルカリ剤の他、オリナックスＡＭ−８５（明成化学工業（株）製）、センカバッファー８５（センカ）などの複合アルカリ剤などが例示できる。
【００３１】
アルカリ減量処理を行う際のアルカリ減量処理液の温度は、８０〜１１０℃が好ましい。８０℃以下の温度では、アルカリ易溶性ポリエステル成分（Ｂ）の溶出速度が遅く、効率的な加工が行えない傾向にあり好ましくない。一方、温度が１１０℃以上になると熱可塑性ポリアミド成分（Ａ）の劣化を招く傾向にあり好ましくない。
【００３２】
なお、本発明のポリアミド系織物を使用する際には、商品価値を高める目的で染色加工、帯電防止加工、柔軟加工、撥水加工、防汚加工、吸水加工、抗菌加工、消臭加工又は防水加工などを施してもよい。中でも本発明のポリアミド系織物の主たる用途がアスレチック衣料などであることから、防水加工を施すことが好ましい。防水加工としては、まず、上記生機のアルカリ減量処理後に撥水加工を施し、次に、熱ロ−ラ−による加圧処理、すなわちカレンダー加工を行うなどの手段が例示できる。撥水加工としては、パーフルオロアルキル基を含有するアクリル酸エステル又はメタクリル酸エステルのようなフルオロアルキル基を含有するフッ素系撥水剤処理液を用いて含浸処理した後、マングルで絞り乾燥する方法や、前記処理液を噴射した後に乾燥、キュアリングする手段などが例示できる。
（実施例）
以下、実施例によって本発明を詳しく説明するが、本発明はこれらによって限定されるものではない。なお、実施例における測定、評価は下記の方法で行った。
（１）ポリアミド繊維の中空率
仕上加工を施した織物からポリアミド繊維を含む糸条を抜き取り、糸条を単繊維に分別した後、ポリアミド繊維の横断面を電子顕微鏡（倍率：７５００倍）で写真撮影した。次に、この写真を紙に複写し、単繊維全体に対する中空部の割合を紙の質量から求めた。この作業を５枚の写真について行ない、その平均値を中空率とした。
（２）経糸及び緯糸の見かけ繊度
仕上加工を施した織物から経緯糸を抜き取り、各糸を単繊維に分別した後、単繊維の横断面を電子顕微鏡（倍率：３０００倍）で写真撮影し、写真から見かけの直径を求めた後、下記式に基づいて単繊維の見かけ繊度を算出した。
Ｄ＝（π／４）×１０10×ρ×ｒ2
ただし、Ｄ：単繊維の見かけ繊度（ｄｔｅｘ）
ρ：単繊維の比重（ナイロン６は１．１４）
ｒ：単繊維の直径（ｍ）
この作業を経緯糸それぞれに係る単繊維５本について行ない、その平均値に経緯糸それぞれのフィラメント数を掛け合わせ、経緯糸の見かけ繊度（Ｄ１、Ｄ２）とした。
（３）減量率
アルカリ減量処理による織物の減量率を下記式により算出した。
減量率（％）＝〔（減量前の織物質量−減量後の織物質量）／減量前の織物質量〕×１００
（４）カバーファクター
織物の仕上経緯密度をＪＩＳ  Ｌ１０９６．８．６．１に準拠して測定し、下記式へ各測定値を代入しカバーファクターＣＦを求めた。
ＣＦ＝Ｘ・Ｄ１1/2＋Ｙ・Ｄ２1/2
ただし、ＣＦ：カバーファクター
Ｘ：織物の経糸密度（本／２．５４ｃｍ）
Ｙ：織物の緯糸密度（本／２．５４ｃｍ）
Ｄ１：経糸の見かけ繊度（ｄｔｅｘ）
Ｄ２：緯糸の見かけ繊度（ｄｔｅｘ）
（５）目付け
織物１ｍ2当りの質量（目付け）をＪＩＳ  Ｌ１０９６．８．４．２に準拠して測定した。
（６）透湿度の増加率
アルカリ減量処理工程を含む仕上加工によって得られた織物の透湿度Ｍ１と、アルカリ減量処理工程を省略する以外は前記仕上加工と同様の手段で得られた織物の透湿度Ｍ２とを、ＪＩＳ  Ｌ１０９９．４．１．１Ａ−１法（塩化カルシウム法）に基づいて測定し、各測定値を下記式に代入して透湿度の増加率ΔＭを算出した。
ΔＭ＝〔（Ｍ１−Ｍ２）／Ｍ２〕×１００
ただし、ΔＭ：透湿度の増加率（％）
Ｍ１：アルカリ減量処理が施された織物の透湿度（ｇ／ｍ2・２４ｈｒｓ）
Ｍ２：アルカリ減量処理後が施されていない織物の透湿度（ｇ／ｍ2・２４ｈｒｓ）
（７）耐水圧
織物の耐水圧をＪＩＳ  Ｌ１０９２．６．１Ａ法（低水圧法）に準拠して測定した。
（８）引裂強力
織物の経緯方向それぞれの引裂強力をＪＩＳ  Ｌ１０９６．８．１５．５Ｄ法（ペンジュラム法）に準拠して測定した。
【実施例１】
【００３３】
まず、熱可塑性ポリアミド（Ａ）としてナイロン６を用い、アルカリ易溶性ポリエステル（Ｂ）として、５−ナトリウムスルホイソフタル酸２．０モル％と分子量６０００のエチレングリコール１３．３重量％とを共重合したポリエチレンテレフタレートを用いた、混合質量比（Ａ／Ｂ）が８５／１５である混合物を、２４孔の丸断面紡糸口金を使用し紡糸温度２６５℃で紡糸した後、１５℃の空気を吹き付けて冷却し、油剤を付与した後、１３００ｍ／分の速度で引き取り、７８ｄｔｅｘ２４ｆの複合繊維糸条を得た。この糸条を経緯に用いて、経糸密度１１２本／２．５４ｃｍ、緯糸密度８９本／２．５４ｃｍの平組織の生機をウォータージェットルーム織機にて作製した。
【００３４】
続いて、得られた生機を以下のような仕上加工に投入した。
【００３５】
まず、ジェットスチームソーパー（内外特殊染工（株）製）を用いて９５℃で精練を行った後、１３０℃で乾燥し、さらに１７０℃×１分のプレセットを施した。さらに、液流染色機を用いて苛性ソーダ２０ｇ／Ｌを含むアルカリ水溶液で９５℃×６０分アルカリ減量処理を行い、同染色機を用いて下記処方１にて９５℃×３０分染色した。その後、１３０℃で乾燥し、１６０℃×１分ファイナルセットを施して本発明のポリアミド系織物を得た。
（処方１）
酸性染料（住化ケムテックス（株）製「Ｓｕｍｉｎｏｌ  Ｍｉｌｌｉｎｇ  Ｂｌａｃｋ  ＶＬＧ」）  ６％ｏ．ｍ．ｆ
均染剤（丸菱油化工業（株）製「レベランＮＫＤ」）  ２％ｏ．ｍ．ｆ
酢酸（４８％）  ０．２ｃｃ／Ｌ
（比較例１）
実施例１で得られたポリアミド系織物の透湿度の増加率を算出するため、該織物に係る仕上加工においてアルカリ減量処理を省略する以外は実施例１と同様にして透湿度１２５７０ｇ／ｍ2・２４ｈｒｓの織物を得た。
（比較例２）
熱可塑性ポリアミド（Ａ）とアルカリ易溶性ポリエステル（Ｂ）との混合質量比（Ａ／Ｂ）を９８／２に変更する以外は、実施例１と同様にして比較用のポリアミド系織物を得た。
（比較例３）
比較例２で得られたポリアミド系織物の透湿度の増加率を算出するため、該織物に係る仕上加工においてアルカリ減量処理を省略する以外は比較例２と同様にして透湿度１２６３０ｇ／ｍ2・２４ｈｒｓの織物を得た。
（比較例４）
熱可塑性ポリアミド（Ａ）とアルカリ易溶性ポリエステル（Ｂ）との混合質量比（Ａ／Ｂ）を６０／４０に変更する以外は、実施例１と同様にして比較用のポリアミド系織物を得た。
（比較例５）
比較例４で得られたポリアミド系織物の透湿度の増加率を算出するため、該織物に係る仕上加工においてアルカリ減量処理を省略する以外は比較例４と同様にして透湿度１２４９０ｇ／ｍ2・２４ｈｒｓの織物を得た。
（比較例６）
実施例１において使用した複合繊維糸条を経緯に用いて、経糸密度８２本／２．５４ｃｍ、緯糸密度６８本／２．５４ｃｍの生機を作製した後、実施例１と同様の仕上加工を施して比較用のポリアミド系織物を得た。
（比較例７）
比較例６で得られたポリアミド系織物の透湿度の増加率を算出するため、該織物に係る仕上加工においてアルカリ減量処理を省略する以外は比較例６と同様にして透湿度１７３００ｇ／ｍ2・２４ｈｒｓの織物を得た。
【実施例２】
【００３６】
実施例１おいて使用した、熱可塑性ポリアミド（Ａ）とアルカリ易溶性ポリエステル（Ｂ）とからなる、混合質量比（Ａ／Ｂ）が８５／１５の混合物を鞘部へ配し、前記アルカリ易溶性ポリエステル（Ｂ）を芯部へ配した、芯鞘複合質量比（芯部／鞘部）が４５／５５の芯鞘構造複合繊維からなる７８ｄｔｅｘ２４ｆの芯鞘構造複合繊維糸条を、２４孔の複合紡糸用丸断面紡糸口金を使用し紡糸温度２６５℃で紡糸した後、１５℃の空気を吹き付けて冷却し、油剤を付与した後、１３００ｍ／分の速度で引き取ることで得た。
【００３７】
この糸条を経緯に用いて、経糸密度１１５本／２．５４ｃｍ、緯糸密度９２本／２．５４ｃｍの平組織の生機をウォータージェットルーム織機にて作製した。
【００３８】
続いて、実施例１におけるアルカリ減量処理に使用する苛性ソーダ２０ｇ／Ｌを含むアルカリ水溶液に代えて苛性ソーダ４０ｇ／Ｌを含むアルカリ水溶液を用いる以外は、実施例１と同様の仕上加工に上記生機を投入して、本発明のポリアミド系織物を得た。
（比較例８）
実施例２で得られたポリアミド系織物の透湿度の増加率を算出するため、該織物に係る仕上加工においてアルカリ減量処理を省略する以外は実施例２と同様にして透湿度１２４６０ｇ／ｍ2・２４ｈｒｓの織物を得た。
（比較例９）
熱可塑性ポリアミド（Ａ）とアルカリ易溶性ポリエステル（Ｂ）との混合質量比（Ａ／Ｂ）を９８／２に変更する以外は、実施例２と同様にして比較用のポリアミド系織物を得た。
（比較例１０）
比較例９で得られたポリアミド系織物の透湿度の増加率を算出するため、該織物に係る仕上加工においてアルカリ減量処理を省略する以外は上記と同様にして透湿度１２５７０ｇ／ｍ2・２４ｈｒｓの織物を得た。
（比較例１１）
熱可塑性ポリアミド（Ａ）とアルカリ易溶性ポリエステル（Ｂ）との混合質量比（Ａ／Ｂ）を６０／４０に変更する以外は、実施例２と同様にして比較用のポリアミド系織物を得た。
（比較例１２）
比較例１１で得られたポリアミド系織物の透湿度の増加率を算出するため、該織物に係る仕上加工においてアルカリ減量処理を省略する以外は比較例１１と同様にして透湿度１２３４０ｇ／ｍ2・２４ｈｒｓの織物を得た。
（比較例１３）
実施例２において使用した複合繊維糸条を経緯に用いて、経糸密度８２本／２．５４ｃｍ、緯糸密度６８本／２．５４ｃｍの生機を作製した後、実施例２と同様の仕上加工を施して比較用のポリアミド系織物を得た。
（比較例１４）
比較例１３で得られたポリアミド系織物の透湿度の増加率を算出するため、該織物に係る仕上加工においてアルカリ減量処理を省略する以外は比較例１３と同様にして透湿度１４２１０ｇ／ｍ2・２４ｈｒｓの織物を得た。
【００３９】
上記の実施例並びに比較例２、４、６、９、１１及び１３で用いた複合繊維、さらには、得られた織物の特性に関する評価値を下記表１に示す。
【００４０】
【表１】
2005350819.tif 000002
上記表１の結果からわかるように、本発明の構成要件を備えた実施例１、２の織物については、優れた透湿性を有し、スポーツ衣料、アスレチック衣料などに好適に用いられる。一般に、表面に微細孔群を有する繊維や内部に中空部を有する繊維が用いられた織物は、通常の中実糸からなる織物と比べ引裂強力に劣るものであるが、実施例１、２においては、いずれも１０Ｎ以上の引裂強力を有し、実用上十分な強力を有していた。特に、実施例２では中空部を有するポリアミド繊維が用いられているため、実施例１と比べ軽量で透湿性がより優れる結果となった。
【００４１】
これに対し、熱可塑性ポリアミド（Ａ）とアルカリ易溶性ポリエステル（Ｂ）との混合質量比において、アルカリ易溶性ポリエステル（Ｂ）の比率が少ない比較例２、９は、透湿性に劣り、アルカリ易溶性ポリエステル（Ｂ）の比率が多い比較例４、１１は、透湿性は優れているものの、引裂強力が乏しく実用上問題のある結果となった。また、織物のカバーファクターが規定範囲外にある比較例６、１３は、織物の空隙が大きいため、防水性に劣るものであった。